(57)【要約】【課題】  ロール状巻回体にしたときに耳上がりが抑制され、さらに切断粉の発生が抑制されるポリオレフィン系重合体を主成分とする保護フィルムを有する光学フィルム積層体のスリット装置の提供。【解決手段】  対をなす上円形刃と下刃ロールとの組を２組有し、前記上円形刃は、前記下刃ロールに摺接する摺接面と摺接しない非摺接面とを有し、前記下刃ロールは、前記上円形刃に対する嵌合溝を有し、前記２組は、互いの前記上円形刃の非摺接面が対向するように配置されており、前記対をなす上円形刃と下刃ロールとの組は、前記上円形刃と前記下刃ロールとの間を前記光学フィルム積層体が移動し、且つ、前記光学フィルム積層体の保護フィルム側表面が下刃ロール側を移動するよう配置されており、前記上円形刃が前記光学フィルム積層体の移動方向に対してトーイン角（β）及び前記上円形刃の前記下刃ロールに対する接圧が、所定値以下のスリット装置。【選択図】  図１
2017213611.tif 000002
【特許請求の範囲】
【請求項１】
光学フィルムと、該光学フィルムの少なくとも一方面側に積層されたポリオレフィン系重合体を主成分とする保護フィルムを含む、光学フィルム積層体の幅方向の両端部をスリットする、光学フィルム積層体のスリット装置であって、
対をなす上円形刃と下刃ロールとの組を２組有し、
前記上円形刃は、前記下刃ロールに摺接する摺接面と摺接しない非摺接面とを有し、
前記下刃ロールは、前記上円形刃に対する嵌合溝を有し、
前記２組は、互いの前記上円形刃の非摺接面が対向するように配置されており、
前記対をなす上円形刃と下刃ロールとの組は、前記上円形刃と前記下刃ロールとの間を前記光学フィルム積層体が移動し、且つ、前記光学フィルム積層体のポリオレフィン系重合体を主成分とする保護フィルム側表面が下刃ロール側を移動するよう配置されており、
前記上円形刃が前記光学フィルム積層体の移動方向に対してトーイン角（β）を１．５°以上となるように配置されており、
前記上円形刃の前記下刃ロールに対する接圧が、０．５ｋｇ以上、３．０ｋｇ以下であることを特徴とする光学フィルム積層体のスリット装置。
【請求項２】
前記上円形刃の刃先の先端角度（α）が３０°以上、７０°以下であることを特徴とする請求項１に記載の光学フィルム積層体のスリット装置。
【請求項３】
前記上円形刃と前記下刃ロールとのオーバーラップ量が、０．１５ｍｍ以上、０．６０ｍｍ以下であることを特徴とする請求項１又は２に記載の光学フィルム積層体のスリット装置。
【請求項４】
光学フィルムと、該光学フィルムの少なくとも一方面側に積層されたポリオレフィン系重合体を主成分とする保護フィルムを含む、光学フィルム積層体の幅方向の両端部をスリットする、光学フィルム積層体のスリット方法であって、
対をなす上円形刃と下刃ロールとの組を２組有し、
前記上円形刃は、前記下刃ロールに摺接する摺接面と摺接しない非摺接面とを有し、
前記下刃ロールは、前記上円形刃に対する嵌合溝を有し、
前記２組は、互いの前記上円形刃の非摺接面が対向するように配置されており、
前記対をなす上円形刃と下刃ロールとの組は、前記上円形刃と前記下刃ロールとの間を前記光学フィルム積層体が移動し、且つ、前記光学フィルム積層体のポリオレフィン系重合体を主成分とする保護フィルム側表面が下刃ロール側を移動するよう配置されており、
前記上円形刃が前記光学フィルム積層体の移動方向に対してトーイン角（β）を１．５°以上となるように配置されており、
前記上円形刃の前記下刃ロールに対する接圧が、０．５ｋｇ以上、３．０ｋｇ以下であり、
前記２組を用いて、前記光学フィルム積層体の幅方向の両端部をスリットすることを特徴とする光学フィルム積層体のスリット方法。
【発明の詳細な説明】
【技術分野】
【０００１】
本発明は、光学フィルム積層体のスリット装置及び光学フィルム積層体のスリット方法に関する。
【背景技術】
【０００２】
従来、液晶表示装置等の表示装置においては、位相差フィルム、偏光フィルム及び輝度向上フィルム等の光学フィルムを設けることが知られている。
このような光学フィルムは、製造効率の観点から、ある程度の量をまとめて長尺状に製造し、この長尺のフィルムをロール状巻回体として保存する。
【０００３】
長尺の光学フィルムを巻回する際、光学フィルムの保護やハンドリング性の向上のため、光学フィルムに保護フィルムを積層する技術が知られている（特許文献１参照）。
【０００４】
また、長尺の光学フィルムと、保護フィルム等その他フィルムを積層させた光学フィルム積層体を、長さ方向に平行に所定幅で切断する装置（以下、スリット装置とも記す）や切断する方法（以下、スリット方法とも記す）が知られている。
【０００５】
例えば、特許文献２には、光学フィルム積層体の一方の面側に配置された円形刃物と、他方の面側において該円形刃物に対応する位置に配置された別の円形刃物との間で、光学フィルム積層体を移動させることにより、該光学フィルム積層体の切断を行うスリット方法が開示されている。
【０００６】
例えば、特許文献３には、ウェブ状の光学機能フィルムと、該光学機能フィルムの一方面側に粘着層を介して積層されたウェブ上の離型フィルムとを含む光学フィルム積層体をスリットする装置であって、前記光学フィルム積層体の前記離型フィルムが当接するように配置された外周面と、該外周面のいずれかの位置において周方向に連続するように設けられた複数の溝部とを有し、前記光学フィルム積層体の幅方向に平行な回転軸の周りに回転する、積層体支持ローラと、該積層体支持ローラに取り付けられた複数の第１の円形切断刃と、該複数の第１の円形切断刃に対応する複数の第２の円形切断刃を有し、前記積層体支持ローラに前記光学フィルム積層体を当接させながら、前記第１の円形切断刃と前記第２の円形切断刃で切断を行うスリット装置が開示されている。
【先行技術文献】
【特許文献】
【０００７】
【特許文献１】特開２００５−１２５６５９号公報
【特許文献２】特開２００６−２８９６０１号公報
【特許文献３】特開２０１５−２０５３９３号公報
【発明の概要】
【発明が解決しようとする課題】
【０００８】
光学フィルムの表面に貼る保護フィルムとしては、追従性及び加工性の観点から、該光学フィルムより柔軟性に優れた、ポリオレフィン系重合体を主成分とする保護フィルムが選択されることがある。
しかしながら、本発明者の検討によれば、長尺の光学フィルムとポリオレフィン系重合体を主成分とする保護フィルムの積層体を、上述した円形切断刃の組を用いて、積層体の長さ方向に平行に所定幅でスリットし、スリットした光学フィルム積層体をロール状巻回体とした場合、該ロール状巻回体の端部が反り上がる、いわゆる耳上がり現象が発生するおそれがあることがわかった。
また、ロール状巻回体の側面部にポリオレフィン系重合体を主成分とする保護フィルムの切断粉が付着するおそれがあることがわかった。
ロール状巻回体に耳上がりが存在すると、ロール状巻回体端部のみが硬巻になり、光学フィルムが変形し、フリルと呼ばれるフィルム端部が波打ったような状態になり、光学フィルムの平面性が著しく悪化するため、後加工に不具合が生じる可能性がある。
また、ロール状巻回体の側面部に切断粉が付着すると、光学フィルム積層体を巻き出した際に、光学フィルムに切断粉が付着し、液晶表示装置等の光学フィルムとして使用できない可能性がある。
【０００９】
そこで本発明の目的は、光学フィルムと光学フィルムの少なくとも一方面側に積層されたポリオレフィン系重合体を主成分とする保護フィルムを含む光学フィルム積層体をスリット装置に関し、ロール状巻回体にしたときに耳上がりが抑制され、さらに切断粉の発生が抑制された、光学フィルム積層体のスリット装置を提供することにある。
【課題を解決するための手段】
【００１０】
本発明の一態様に係る光学フィルム積層体のスリット装置は、光学フィルムと、該光学フィルムの少なくとも一方面側に積層されたポリオレフィン系重合体を主成分とする保護フィルムを含む、光学フィルム積層体の幅方向の両端部をスリットする装置であり、該装置は対をなす上円形刃と下刃ロールとの組を２組有し、前記上円形刃は、前記下刃ロールに摺接する摺接面と摺接しない非摺接面とを有し、前記下刃ロールは、前記上円形刃に対する嵌合溝を有し、前記２組は、互いの前記上円形刃の非摺接面が対向するように配置されており、前記対をなす上円形刃と下刃ロールとの組は、前記上円形刃と前記下刃ロールとの間を前記光学フィルム積層体が移動し、且つ、前記光学フィルム積層体の保護フィルム側表面が下刃ロール側を移動するよう配置されており、前記上円形刃が前記光学フィルム積層体の移動方向に対してトーイン角（β）を１．５°以上となるように配置されており、前記上円形刃の前記下刃ロールに対する接圧が、０．５ｋｇ以上、３．０ｋｇ以下である。
【００１１】
この構成によれば、スリットした光学フィルム積層体の幅方向の両端部では切断粉の発生が抑制され、スリットした光学フィルム積層体をロール状巻回体にした場合に耳上がりが抑制される。
【００１２】
本発明の一態様に係る光学フィルム積層体のスリット装置は、例えば、前記上円形刃の刃先の先端角度（α）が３０°以上、７０°以下である。
【００１３】
この構成によれば、光学フィルム積層体の切断断面形状を悪化させることなく、上円形刃の耐久性も確保できる。
【００１４】
本発明の一態様に係る光学フィルム積層体のスリット装置は、例えば、前記上円形刃と前記下刃ロールとのオーバーラップ量が、０．１５ｍｍ以上、０．６０ｍｍ以下である。
【００１５】
この構成によれば、光学フィルム積層体を切断し損ねるおそれが少なく、また光学フィルム積層体が上円形刃と下刃ロールとの間に入りこみ、切断部が変形してしまうおそれが少ない。
【００１６】
本発明の一態様に係る光学フィルム積層体のスリット方法は、光学フィルムと、該光学フィルムの少なくとも一方面側に積層されたポリオレフィン系重合体を主成分とする保護フィルムを含む、光学フィルム積層体の幅方向の両端部をスリットする方法であり、対をなす上円形刃と下刃ロールとの組を２組有し、前記上円形刃は、前記下刃ロールに摺接する摺接面と摺接しない非摺接面とを有し、前記下刃ロールは、前記上円形刃に対する嵌合溝を有し、前記２組は、互いの前記上円形刃の非摺接面が対向するように配置されており、前記対をなす上円形刃と下刃ロールとの組は、前記上円形刃と前記下刃ロールとの間を前記光学フィルム積層体が移動し、且つ、前記光学フィルム積層体の保護フィルム側表面が下刃ロール側を移動するよう配置されており、前記上円形刃が前記光学フィルム積層体の移動方向に対してトーイン角（β）を１．５°以上となるように配置されており、前記上円形刃の前記下刃ロールに対する接圧が、０．５ｋｇ以上、３．０ｋｇ以下であり、前記２組を用いて、前記光学フィルム積層体の幅方向の両端部をスリットする。
【００１７】
この構成によれば、スリットした光学フィルム積層体の幅方向の両端部では切断粉の発生が抑制され、スリットした光学フィルム積層体をロール状巻回体にした場合に耳上がりが抑制される。
【発明の効果】
【００１８】
本発明に係る光学フィルム積層体のスリット装置及びスリット方法は、スリットした光学フィルム積層体の幅方向の両端部では、切断粉の発生が抑制され、スリットした光学フィルム積層体をロール状巻回体にした場合も、端部の耳上がりが抑制されるため、光学フィルムの品質を高く維持することができる。
【図面の簡単な説明】
【００１９】
【図１】図１は本発明の一形態に係るスリット装置の正面模式図である。
【図２】図２（ａ）は上円形刃の模式図であり、図２（ｂ）は上円形刃の刃先の拡大模式図である。
【図３】図３は上円形刃を上面から見た模式図である。
【図４】図４は上円形刃と下刃ロールの側面模式図である。
【図５】図５は光学フィルム積層体の切断の様子を示す模式図である。
【図６】図６（ａ）は光学フィルム積層体のロール状巻回体の耳上がり現象を示す模式図であり、図６（ｂ）は耳上がり箇所の拡大模式図である。
【図７】図７は本発明の一形態に係る光学フィルム積層体のスリット装置の斜視模式図である。
【発明を実施するための形態】
【００２０】
本発明に係る光学フィルム積層体のスリット装置の実施形態につき図面に基づき説明する。
該スリット装置は、対をなす上円形刃と下刃ロールとの組を２組有し、
前記上円形刃は、前記下刃ロールに摺接する摺接面と摺接しない非摺接面とを有し、
前記下刃ロールは、前記上円形刃に対する嵌合溝を有し、
前記２組は、互いの前記上円形刃の非摺接面が対向するように配置されており、
前記対をなす上円形刃と下刃ロールとの組は、前記上円形刃と前記下刃ロールとの間を前記光学フィルム積層体が移動し、且つ、前記光学フィルム積層体の保護フィルム側表面が下刃ロール側を移動するよう配置されており、前記上円形刃の前記下刃ロールに対する接圧が、０．５ｋｇ以上、３．０ｋｇ以下であり、前記上円形刃が前記光学フィルム積層体の移動方向に対してトーイン角（β）を１．５°以上となるように配置されているものである。
【００２１】
図１は、本発明の一形態に係るスリット装置の正面模式図である。
図１に示すように、本発明の一形態に係るスリット装置は、光学フィルム積層体７の表裏にそれぞれ配置された上円形刃３と下刃ロール４とを備えて構成されており、光学フィルム積層体７は、図１の紙面奥から紙面手前に向かって移動する。
上円形刃３と下刃ロール４との組を２組有し、光学フィルム積層体７の幅方向の両端部をスリットする。
幅方向の両端部をスリットされた光学フィルム積層体７は、図７に示すように、巻芯２にロール状に巻回され、ロール状巻回体１とされる。
【００２２】
図１に光学フィルム積層体の構成を示す。光学フィルム積層体７は、光学フィルム８の少なくとも一方の表面にポリオレフィン系重合体を主成分とする保護フィルム９が積層された構成を有しており、少なくともポリオレフィン系重合体を主成分とする保護フィルム９面側が下刃ロール４側にくるように上円形刃３と下刃ロール４との組が配置されている。
【００２３】
図１に示すように、上円形刃３は、下刃ロール４に摺接する摺接面Ｘと摺接しない非摺接面Ｙとを有し、図２（ｂ）に示す刃先の先端角度（α）が３０°以上、７０°以下であることが好ましい。
刃の摩耗の観点から、刃先の先端角度（α）は、３０°以上であることが好ましく、より好ましくは４０°以上、さらに好ましくは４５°以上である。一方、切断部の変形を抑制し、また切断部のケバ立ちを抑制する観点から、７０°以下であることが好ましく、より好ましくは６０°以下、さらに好ましくは５５°以下である。
【００２４】
図１に示すように、２つの上円形刃は互いの非摺接面Ｙが対向するように配置されている。
図５に示すように、光学フィルム積層体７において下刃ロール４側にポリオレフィン系重合体を主成分とする保護フィルム９を有する場合、該保護フィルム９はその柔軟性ゆえ、上円形刃３と下刃ロール４の摺接部分でしごかれ塑性変形するため、結果として光学フィルム積層体７の端部の厚みが大きくなり、スリットした光学フィルム積層体７をロール状巻回体とした場合、端部に耳上がり現象が発生すると推測する。
図１に示すように、２つの上円形刃３が互いの非摺接面Ｙが対向するように配置されることにより、ロール状巻回体とする光学フィルム積層体７の幅方向の両端部で、保護フィルム９の変形を抑制することができるため、光学フィルム積層体７をロール状巻回体にした場合、耳上がりを抑制することができる。
【００２５】
図３に示すように、上円形刃３は光学フィルム積層体の移動方向ＤＭに対してトーイン角（β）を１．５°以上となるように配置されている。
切断粉の発生を抑制する観点から、トーイン角（β）は１．５°以上であることが重要であり、さらに好ましくは２°以上である。上限は特に制限されないが、通常は１０°以下である。
【００２６】
上円形刃の素材としては、金属製、セラミック製等を挙げることができる。
具体的には、鉄、鉄合金、工具鋼、及びステンレス鋼等が好ましい。また、それらの材料に窒化チタン、炭化チタン、及び炭化タングステン等の表面処理をしている刃物が好ましい。
加工性と硬度のバランスが取れていることから、上円形刃の素材としては工具鋼が好ましい。
【００２７】
下刃ロールは、図１に示すように嵌合溝１２を有する。
嵌合溝の形状は、上円形刃の形状により適宜設計されるが、図５の示すように下刃ロールの先端部分で上円形刃と接すること、すなわち上円形刃と摺接する下刃ロールの刃先角度（γ）は、図５に示す上円形刃の刃先角度（δ）以下であることが好ましい。
【００２８】
上円形刃の下刃ロールに対する接圧は、０．５ｋｇ以上、３．０ｋｇ以下であることが重要である。
光学フィルム積層体が上円形刃と下刃ロールとの間に入りこみ、切断部が変形してしまうおそれが少なく、また上円形刃と下刃ロールとの過剰な摩耗が抑制される。
【００２９】
図４に示す上円形刃３と下刃ロール４とのオーバーラップ量６は、０．１５ｍｍ以上、０．６０ｍｍ以下であることが好ましい。
オーバーラップ量６が０．１５ｍｍ以上であれば、光学フィルム積層体７を切断し損ねるおそれが少なく、また、０．６０ｍｍ以下であれば、光学フィルム積層体７が上円形刃３と下刃ロール４との間に入りこみ、切断部が変形してしまうおそれが少ない。より好ましくは、０．１５ｍｍ以上、０．３０ｍｍ以下である。
【００３０】
図４に示す上円形刃３と下刃ロール４とのオフセット量５は、特に限られず、光学フィルム積層体７をスリットできる範囲で適宜設定できる。
【００３１】
本発明の一形態に係るスリット装置で切断される光学フィルム積層体は、光学フィルムと、該光学フィルムの少なくとも一方面側に積層されたポリオレフィン系重合体を主成分とする保護フィルムを含む積層体である。
【００３２】
光学フィルムとしては、各種光学機能を有する単層のシート（例えば、液晶層、ハードコート層、防眩層等）、少なくとも２層以上の積層体からなる光学フィルム及び少なくとも偏光板と粘着剤層との積層体からなる光学フィルム等を挙げることができる。
具体的には、液晶層、ハードコート層、防眩層、輝度向上フィルム、直線偏光フィルム、位相差フィルム、直線偏光フィルムと位相差フィルムとが積層された楕円偏光フィルム、及び円偏光フィルム等の４０〜５００μｍ程度の樹脂フィルム、更にはこれらの積層体を挙げることができる。
【００３３】
直線偏光フィルムとしては、通常、ヨウ素又は２色性染料で染色されたポリビニールアルコール（ＰＶＡ）からなる偏光子フィルムの両面をトリアセチルセルロース（ＴＡＣ）製のフィルムで積層したもの等が使用される。偏光子フィルムの厚みは通常１５〜３０μ ｍ程度、ＴＡＣフィルムの厚みは通常４０〜２００μｍ程度である。偏光子フィルムとＴ ＡＣフィルムとは、通常ポリビニールアルコール系の接着剤や粘着剤等により貼り付けられている。
直線偏光フィルムの厚みは、通常１００〜３００μｍ程度である。
【００３４】
位相差フィルムとしては、例えばポリカーボネート系樹脂フィルムを延伸することで得られる一軸配向フィルム等が使用され、その厚みは通常４０〜２００μｍ程度である。
【００３５】
楕円偏光フィルムや円偏光フィルム等は、前記直線偏光フィルムに前記位相差フィルムを接着剤や粘着剤等により貼り付けられたものである。
楕円偏光フィルムや円偏光フィルムの厚みは、通常２００〜３５０μｍ程度である。
【００３６】
ポリオレフィン系重合体を主成分とする保護フィルムは、ポリオレフィン系重合体を主成分とする１層のみからなる単層構造のフィルムでもよく、２層以上の層を備える積層構造のフィルムでもよい。２層以上の層を備える積層構造の場合は、最も厚みの厚い層がポリオレフィン系重合体を主成分として構成されている必要があり、全ての層がポリオレフィン系重合体を主成分として構成されていてもよい。
なお主成分とは、各層を形成する成分のうち最も多く含有する成分をいい、各層において５０質量％以上占めるものを主成分としてもよく、８０質量％以上占めるものを主成分としてもよく、９０質量％以上占めるものを主成分としてもよい。
【００３７】
ポリオレフィン系重合体の例を挙げると、ポリエチレン、ポリプロピレン、エチレン−プロピレン共重合体、プロピレン−αオレフィン共重合体、エチレン−α−オレフィン共重合体、エチレン−エチル（メタ）アクリレート共重合体、エチレン−メチル（メタ）アクリレート共重合体、エチレン−ｎ−ブチル（メタ）アクリレート共重合体、及びエチレン−酢酸ビニル共重合体等が挙げられる。ここで、ポリエチレンとしては、例えば、低密度ポリエチレン、中密度ポリエチレン、高密度ポリエチレン、及び直鎖状低密度ポリエチレンなどが挙げられる。また、エチレン−プロピレン共重合体としては、例えば、ランダム共重合体、ブロック共重合体などが挙げられる。さらに、α−オレフィンとしては、例えば、ブテン−１、ヘキセン−１、４−メチルペンテン−１、オクテン−１、ペンテン−１、及びヘプテン−１等が挙げられる。
【００３８】
保護フィルムの厚みは、光学フィルムの保護機能及び加工性の観点から、好ましくは５μｍ以上、より好ましくは１０μｍ以上、さらに好ましくは２０μｍ以上であり、好ましくは２００μｍ以下、より好ましくは１００μｍ以下、さらに好ましくは５０μｍ以下である。
【００３９】
保護フィルムは、光学フィルム側の表面に粘着層を有していてもよい。粘着層は粘着剤を含んで形成され、粘着剤による粘着力によって保護フィルムが光学フィルムに対して固定されるようになっている。
粘着剤としては、例えば、ゴム系粘着剤、アクリル系粘着剤、ポリビニルエーテル系粘着剤、ウレタン系粘着剤、シリコーン系粘着剤、及びポリエチレンやポリプロピレンなどのポリオレフィン系粘着剤などを挙げることができる。なお、粘着剤は、１種類を単独で用いてもよく、２種類以上を任意の比率で組み合わせて用いてもよい。
【００４０】
粘着層には、必要に応じて、粘着付与性重合体を含ませてもよい。粘着付与性重合体としては、例えば、芳香族炭化水素重合体、脂肪族炭化水素重合体、テルペン重合体、テルペンフェノール重合体、芳香族炭化水素変性テルペン重合体、クロマン・インデン重合体、スチレン系重合体、ロジン系重合体、フェノール系重合体、及びキシレン重合体等が挙げられ、中でも低密度ポリエチレン等の脂肪族炭化水素重合体が好ましい。ただし、具体的な粘着付与性重合体の種類は、前記のブロック共重合体との相溶性、樹脂の融点、及び着層の粘着力の点から、適宜選択される。また、粘着付与性重合体は、１種類を単独で用いてもよく、２種類以上を任意の比率で組み合わせて用いてもよい。
【００４１】
粘着層には、必要に応じて、軟化剤、老化防止剤、充填剤、及び着色剤（染料または顔料など）などの添加剤を含ませてもよい。なお、添加剤は、１種類を単独で用いてもよく、２種類以上を任意の比率で組み合わせて用いてもよい。
軟化剤としては、例えば、プロセスオイル、液状ゴム、及び可塑剤などが挙げられる。
充填剤としては、例えば、硫酸バリウム、タルク、炭酸カルシウム、マイカ、シリカ、及び酸化チタンなどが挙げられる。
【００４２】
粘着層の厚みは、光学フィルムとの接着力及び加工性の観点から、１．０μｍ以上が好ましく、２．０μｍ以上がより好ましく、５０μｍ以下が好ましく、３０μｍ以下がより好ましい。
【００４３】
保護フィルムの剥離力は、光学フィルム積層体の搬送工程や切断工程において、保護フィルムが光学フィルムから浮いたり、剥がれたりするおそれがない程度の剥離力が好ましく、具体的には、光学フィルムに対する剥離力が、１ｍＮ／１０ｍｍ以上が好ましく、２ｍＮ／１０ｍｍ以上がより好ましい。
一方で、光学フィルム積層体から保護フィルムを剥離する際に、光学フィルムにしわや傷が生じることを抑制できる程度の剥離力が好ましく、具体的には、光学フィルムに対する剥離力が、１００ｍＮ／１０ｍｍ以下が好ましく、２０ｍＮ／１０ｍｍ以下がより好ましい。
【００４４】
光学フィルム積層体のロール状巻回体の外径に制限はないが、通常１６０ｍｍ以上、好ましくは１９０ｍｍ以上であり、通常２３００ｍｍ以下、好ましくは１２００ｍｍ以下である。
【００４５】
（用語の説明）
一般的に「フィルム」とは、長さ及び幅に比べて厚みが極めて小さく、最大厚みが任意に限定されている薄い平らな製品で、通常、ロールの形で供給されるものをいい（日本工業規格ＪＩＳＫ６９００）、一般的に「シート」とは、ＪＩＳにおける定義上、薄く、一般にその厚みが長さと幅のわりには小さく平らな製品をいう。しかし、シートとフィルムの境界は定かでなく、本発明において文言上両者を区別する必要がないので、本発明においては、「フィルム」と称する場合でも「シート」を含むものとし、「シート」と称する場合でも「フィルム」を含むものとする。
【実施例】
【００４６】
以下、実施例により本発明を更に詳細に説明するが、本発明は、その要旨を超えない限り、以下の実施例により限定されるものではない。
【００４７】
（評価）
実施例、比較例及び参考例で得られた光学フィルム積層体のロール状巻回体を以下の方法で評価した。結果を表１に示す。
【００４８】
（１）耳上がり評価
図６（ａ）に示すように幅方向の両端部をスリットした光学フィルム積層体１０００ｍをロール状巻回体１とし、図６（ｂ）に示すように該ロール状巻回体の中央部分を基準（ゼロ点）として、両端部の反り上がり量１１をダイヤルゲージで測定した。
評価基準は以下の通りである。
◎：０〜０．１０ｍｍ
○：０．１１〜０．２０ｍｍ
×：０．３０ｍｍ以上
【００４９】
（２）保護フィルムの光学フィルムに対する剥離力
長さ１２０ｍｍ、幅５ｍｍの光学フィルム積層体の光学フィルム側表面をＳＵＳ平板表面に両面テープで固定し、測定用サンプルを作製した。
万能試験機（株式会社島津製作所製  「ＥＺ−Ｔｅｓｔ」）に該測定用サンプルを固定し、ＳＵＳ平板から保護フィルムを１８０°剥離し、剥離力（ｍＮ／１０ｍｍ）を算出した。
【００５０】
（２）切断粉付着の観察
スリット後、光学フィルム積層体のロール状巻回体側面部及び上円形刃を観察し、切断粉が付着しているか観察した。
評価基準は以下の通りである。
◎：ロール状巻回体側面部及び上円形刃に切断粉付着なし。
○：ロール状巻回体側面部には切断粉付着ないが、上円形刃には付着あり。
×：ロール状巻回体側面部に切断粉付着あり。
【００５１】
（保護フィルムの構成）
実施例、比較例及び参考例では、以下に示す粘着層付き保護フィルムＡ、粘着層付き保護フィルムＢ及び粘着層付き保護フィルムＣを用いた光学フィルム積層体を使用した。
【００５２】
［保護フィルムＡ］
保護フィルムＡは、低密度ポリエチレン及び高密度ポリエチレンを含有する層と、ポリエチレンを含有する粘着層（厚み５μｍ）を有する保護フィルムである。総厚みは３０μｍであり、剥離力は４ｍＮ／１０ｍｍである。
【００５３】
［保護フィルムＢ］
保護フィルムＢは、ポリエチレンを含有する中間層、ポリプロピレンを含有する背面層、ポリエチレンを含有する粘着層（厚み７μｍ）を有する保護フィルムであり、総厚みは３０μｍであり、剥離力は５ｍＮ／１０ｍｍである。
【００５４】
［保護フィルムＣ］
保護フィルムＣは、ポリプロピレンを含有する中間層、ポリプロピレンを含有する背面層、ポリプロピレンを含有する粘着層（厚み６μｍ）を有する保護フィルムであり、厚みは３０μｍであり、剥離力は７ｍＮ／１０ｍｍである。
【００５５】
（上円形刃及び下刃ロール）
実施例、比較例及び参考例で用いた上円形刃及び下刃ロールは、以下通りである。
・上円形刃：φ１８０ｍｍ
先端角度（α）は５０°
刃先角度（δ）は８７°
材質は高速度工具鋼鋼材
・下刃ロール：φ１８０ｍｍ
刃先角度（γ）は７０°
材質は高速度工具鋼鋼材
【００５６】
［実施例１］
図１に示す通り、互いの上円形刃の非摺接面が対向するように、上円形刃及び下刃ロールとの組を、スリット位置Ｌ（図１左側のスリット位置）及びスリット位置Ｒ（図１右側のスリット位置）に配置した。
両方の下刃ロールは、光学フィルム積層体の移動方向（紙面奥から紙面手前に向かって移動）に対して平行に配置した。上円形刃のトーイン角（β）、上円形刃と下刃ロールとのオーバーラップ量、上円形刃と下刃ロールの接圧の条件は、表１に示す。
厚み１２５μｍのポリカーボネートフィルムと保護フィルムＡとを、保護フィルムＡの粘着層を介して貼り合せた光学フィルム積層体を速度１１ｍ／ｍｉｎで移動させて、幅方向の両端部をスリットした後、ロール状巻回体とした。
得られた光学フィルム積層体のロール状巻回体に対し各種評価を行った。結果は表１に示す。
【００５７】
［実施例２］
保護フィルムＡを保護フィルムＢに変更した以外は、実施例１と同様にして光学フィルム積層体のロール状巻回体を得た。各種評価の結果は表１に示す。
【００５８】
［実施例３］
保護フィルムＡを保護フィルムＣに変更した以外は、実施例１と同様にして光学フィルム積層体のロール状巻回体を得た。各種評価の結果は表１に示す。
【００５９】
［比較例１］
互いの上円形刃の摺接面が対向するように、２組の上円形刃及び下刃ロールを配置した以外は、実施例１と同様にして光学フィルム積層体のロール状巻回体を得た。各種評価の結果は表１に示す。
【００６０】
［比較例２］
互いの上円形刃の摺接面が対向するように、２組の上円形刃及び下刃ロールを配置した以外は、実施例３と同様にして光学フィルム積層体のロール状巻回体を得た。各種評価の結果は表１に示す。
【００６１】
［実施例４］
表１に示すように、上円形刃と下刃ロールのオーバーラップ量を変更した以外は、実施例１と同様にして光学フィルム積層体のロール状巻回体を得た。各種評価の結果は表１に示す。
【００６２】
［実施例５］
表１に示すように、上円形刃と下刃ロールの接圧を変更した以外は、実施例４と同様にして光学フィルム積層体のロール状巻回体を得た。各種評価の結果は表１に示す。
【００６３】
［比較例３］
表１に示すように、上円形刃と下刃ロールの接圧をゼロに変更した以外は、実施例１と同様にして光学フィルム積層体のロール状巻回体を得た。各種評価の結果は表１に示す。
【００６４】
［比較例４］
表１に示すように、上円形刃と下刃ロールのトーイン角、オーバーラップ量、接圧を変更した以外は、実施例１と同様にして光学フィルム積層体のロール状巻回体を得た。各種評価の結果は表１に示す。
【００６５】
［比較例５］
表１に示すように、上円形刃と下刃ロールのトーイン角、オーバーラップ量、接圧を変更した以外は、実施例１と同様にして光学フィルム積層体のロール状巻回体を得た。各種評価の結果は表１に示す。
【００６６】
［参考例１］
光学フィルムのみの幅方向の両端部をスリットした以外は、実施例１と同様にして、光学フィルムのロール状巻回体を得た結果、該ロール状巻回体に耳上がり現象及び切断粉付着は確認されなかった。
【００６７】
［参考例２］
光学フィルム積層体を保護フィルムが上円形刃側になるように移動させて、幅方向の両端部をスリットした以外は、実施例１と同様にして光学フィルム積層体のロール状巻回体を得た。各種評価の結果は表１に示す。
【００６８】
【表１】
2017213611.tif 000003
【００６９】
（考察）
実施例１〜５、比較例１〜５の結果から、対をなす上円形刃と下刃ロールとの組を２組有し、前記上円形刃は、前記下刃ロールに摺接する摺接面と摺接しない非摺接面とを有し、前記下刃ロールは、前記上円形刃に対する嵌合溝を有し、前記２組は、互いの前記上円形刃の非摺接面が対向するように配置されており、前記対をなす上円形刃と下刃ロールとの組は、前記上円形刃と前記下刃ロールとの間を前記光学フィルム積層体が移動し、且つ、前記光学フィルム積層体のポリオレフィン系重合体を主成分とする保護フィルム側表面が下刃ロール側を移動するよう配置されており、前記上円形刃が前記光学フィルム積層体の移動方向に対してトーイン角（β）を１．５°以上となるように配置されており、前記上円形刃の前記下刃ロールに対する接圧が、０．５ｋｇ以上、３．０ｋｇ以下であるスリット装置を用い、光学フィルムと、該光学フィルムの少なくとも一方面側に積層されたポリオレフィン系重合体を主成分とする保護フィルムを含む、光学フィルム積層体の幅方向の両端部をスリットした場合、スリット後の光学フィルム積層体のロール状巻回体において、耳上がりが抑制され、かつロール状巻回体側面部に切断粉が付着しないことが分かった。
【００７０】
（考察２）
参考例１より、ポリオレフィン系重合体を主成分とする保護フィルムを含む、光学フィルム積層体の幅方向の両端部をスリットし、ロール状巻回体とした場合の耳上がり現象及びロール状巻回体側面部の切断粉付着は、ポリオレフィン系重合体を主成分とする保護フィルムが原因だと推測され、このことから、本発明に係るスリット装置及びスリット方法は、ポリオレフィン系重合体を主成分とする保護フィルムを有する、多様な光学フィルム積層体に適用できる可能性があることが示唆される。
【００７１】
（考察３）
参考例２より、保護フィルム表面側が非下刃ロール側を移動するようにしてスリットした光学積層体のロール状巻回体は、側面部に切断粉付着がなく、耳上がり現象も抑制されていることが分かった。
この結果から、光学フィルムの両面に保護フィルムを積層した光学フィルム積層体を本発明に係るスリット装置でスリットした場合も、ロール状巻回体の側面部への切断粉付着及び耳上がり現象が抑制されると推測される。
【産業上の利用可能性】
【００７２】
本発明に係る光学フィルム積層体のスリット装置及びスリット方法は、スリット後の光学フィルム積層体のロール状巻回体の耳上がり現象や、ロール状巻回体側面に切断粉が付着することを抑制することができるため、高品質の光学フィルムを提供できる。
【符号の説明】
【００７３】
１      ロール状巻回体
２      巻芯
３      上円形刃
４      下刃ロール
５      オフセット量
６      オーバーラップ量
７      光学フィルム積層体
８      光学フィルム
９      保護フィルム
１０    耳上がり
１１    反り上がり量
１２    嵌合溝
Ｘ      摺接面
Ｙ      非摺接面
Ｌ,Ｒ   スリット位置
ＤＭ    光学フィルム積層体の移動方向
【図１】
2017213611.tif 000004
【図２】
2017213611.tif 000005
【図３】
2017213611.tif 000006
【図４】
2017213611.tif 000007
【図５】
2017213611.tif 000008
【図６】
2017213611.tif 000009
【図７】
2017213611.tif 000010